(57)【要約】パスポートに使用するのに適したインク受容媒体を開示する。本発明による媒体は、基材、および複数の粒子を含む画像受容層を含む。好ましい実施形態では、この画像受容層は、複数の架橋したポリ（ビニルピロリドン）粒子を含む。【特許請求の範囲】
【請求項１】
基材と、
ラミネートと、
前記ラミネートと前記基材との間に配置された画像受容層と、
を含み、前記画像受容層が、親水性有機粒子を含む、画像保持アセンブリ。
【請求項２】
前記画像受容層が、架橋した親水性有機粒子を含む、請求項１に記載の画像保持アセンブリ。
【請求項３】
前記画像受容層が、ポリ（Ｎ−ビニルピロリドン）を含む、請求項に２記載の画像保持アセンブリ。
【請求項４】
前記画像受容層がポリ（Ｎ−ビニルイミダゾール）を含む、請求項２に記載の画像保持アセンブリ。
【請求項５】
前記画像受容層が、ポリ（Ｎ−ビニルラクタム）を含む、請求項２に記載の画像保持アセンブリ。
【請求項６】
前記画像受容層が、ポリ（Ｎ−ビニルカプロラクタム）を含む、請求項２に記載の画像保持アセンブリ。
【請求項７】
前記基材が、多孔性基材を含む、請求項２に記載の画像保持アセンブリ。
【請求項８】
前記画像受容層の前記粒子が、間隙空間を画定する、請求項１に記載の画像保持アセンブリ。
【請求項９】
前記画像受容層の前記粒子が、前記画像受容層の第１の主要面と第２の主要面との間に伸びる複数の曲がりくねった道を画定する、請求項１に記載の画像保持アセンブリ。
【請求項１０】
前記画像受容層の前記粒子が、約０．１μｍ〜約４００μｍの平均直径を有する、請求項１に記載の画像保持アセンブリ。
【請求項１１】
前記画像受容層の前記粒子が、約０．５μｍ〜約１００μｍの平均直径を有する、請求項１に記載の画像保持アセンブリ。
【請求項１２】
前記画像受容層の前記粒子が、約１μｍ〜約３０μｍの平均直径を有する、請求項１に記載の画像保持アセンブリ。
【請求項１３】
前記画像受容層が、約１平均粒子直径〜約１０平均粒子直径の厚さを有する、請求項１に記載の画像保持アセンブリ。
【請求項１４】
前記画像受容層が、約１平均粒子直径〜約２．５平均粒子直径の厚さを有する、請求項１に記載の画像保持アセンブリ。
【請求項１５】
前記画像受容層が、約２μｍ〜約１００μｍの厚さを有する、請求項１に記載の画像保持アセンブリ。
【請求項１６】
前記画像受容層が、約５μｍ〜約５０μｍの厚さを有する、請求項１に記載の画像保持アセンブリ。
【請求項１７】
前記基材が紙を含む、請求項１に記載の画像保持アセンブリ。
【請求項１８】
前記基材が、少なくとも１つの安全対策を有するパスポート用紙を含む、請求項１に記載の画像保持アセンブリ。
【請求項１９】
前記画像受容層が、結合剤をさらに含む、請求項１に記載の画像保持アセンブリ。
【請求項２０】
前記画像受容層が、エチレンを含む結合剤をさらに含む、請求項１に記載の画像保持アセンブリ。
【請求項２１】
前記画像受容層が、酢酸ビニルを含む結合剤をさらに含む、請求項１に記載の画像保持アセンブリ。
【請求項２２】
前記画像受容層が、エチレンおよび酢酸ビニルをさらに含む、請求項１に記載の画像保持アセンブリ。
【請求項２３】
前記画像受容層が、エチレン、酢酸ビニル、および酸官能基を有するモノマーのコポリマーを含む結合剤をさらに含む、請求項１に記載の画像保持アセンブリ。
【請求項２４】
前記ラミネートが、接着剤で画像受容層に固定される、請求項１に記載の画像保持アセンブリ。
【請求項２５】
前記ラミネートが、前記画像受容層にヒートシールされる、請求項１に記載の画像保持アセンブリ。
【請求項２６】
前記ラミネートが、前記画像受容層および前記基材にヒートシールされる、請求項１に記載の画像保持アセンブリ。
【請求項２７】
前記画像受容層にかぶせた前記ラミネートが、結束層を含む、請求項１に記載の画像保持アセンブリ。
【請求項２８】
前記画像受容層にかぶせた前記ラミネートが、エチレン−アクリル酸コポリマーを含む結束層を含む、請求項１に記載の画像保持アセンブリ。
【請求項２９】
前記画像受容層にかぶせた前記ラミネートが、エチレン−酢酸ビニルコポリマーを含む結束層を含む、請求項１に記載の画像保持アセンブリ。
【請求項３０】
前記画像受容層にかぶせた前記ラミネートが光学的に透明である、請求項１に記載の画像保持アセンブリ。
【請求項３１】
前記画像受容層が光学的に透明である、請求項１に記載の画像保持アセンブリ。
【請求項３２】
前記粒子が、４０ｍｌ／ｇ〜０．１ｍｌ／ｇの吸水力を有する、請求項１に記載の画像保持アセンブリ。
【請求項３３】
前記粒子が、２０ｍｌ／ｇ〜０．２ｍｌ／ｇの吸水力を有する、請求項１に記載の画像保持アセンブリ。
【請求項３４】
前記粒子が、１０ｍｌ／ｇ〜０．５ｍｌ／ｇの吸水力を有する、請求項１に記載の画像保持アセンブリ。
【請求項３５】
前記画像受容層が、約０．５ｇ／ｍ２〜約２５０ｇ／ｍ２の重量を有する、請求項１に記載の画像保持アセンブリ。
【請求項３６】
前記画像受容層が、約１ｇ／ｍ２〜約１００ｇ／ｍ２の重量を有する、請求項１に記載の画像保持アセンブリ。
【請求項３７】
前記画像受容層が、約２ｇ／ｍ２〜約５０ｇ／ｍ２の重量を有する、請求項１に記載の画像保持アセンブリ。
【請求項３８】
前記画像受容層が、ポリ（ビニルピリジン）を含む、請求項２に記載の画像保持アセンブリ。
【請求項３９】
基材と、
ラミネートと、
前記ラミネートと前記基材との間に配置された１つ以上の突出部を含む画像受容層と、
を含む、画像保持アセンブリ。
【請求項４０】
前記画像受容層の各突出部が、１つ以上の架橋した親水性有機粒子を含む、請求項３９に記載の画像保持アセンブリ。
【請求項４１】
前記画像受容層が、ポリ（Ｎ−ビニルピロリドン）を含む、請求項３９に記載の画像保持アセンブリ。
【請求項４２】
前記画像受容層が、ポリ（Ｎ−ビニルイミダゾール）を含む、請求項３９に記載の画像保持アセンブリ。
【請求項４３】
前記画像受容層が、ポリ（Ｎ−ビニルラクタム）を含む、請求項３９に記載の画像保持アセンブリ。
【請求項４４】
前記画像受容層が、ポリ（Ｎ−ビニルカプロラクタム）を含む、請求項３９に記載の画像保持アセンブリ。
【請求項４５】
前記画像受容層が、ポリ（ビニルピリジン）を含む、請求項４０に記載の画像保持アセンブリ。
【請求項４６】
前記１つ以上の粒子が、約０．１μｍ〜約４００μｍの平均直径を有する、請求項４０に記載の画像保持アセンブリ。
【請求項４７】
前記１つ以上の粒子が、約０．５μｍ〜約１００μｍの平均直径を有する、請求項４０に記載の画像保持アセンブリ。
【請求項４８】
前記１つ以上の粒子が、約１μｍ〜約３０μｍの平均直径を有する、請求項４０に記載の画像保持アセンブリ。
【請求項４９】
前記基材が多孔性基材を含む、請求項３９に記載の画像保持アセンブリ。
【請求項５０】
前記基材が紙を含む、請求項３９に記載の画像保持アセンブリ。
【請求項５１】
前記ラミネートが、接着剤で、前記基材および前記画像受容層に固定される、請求項３９に記載の画像保持アセンブリ。
【請求項５２】
前記ラミネートが、前記画像受容層にヒートシールされる、請求項３９に記載の画像保持アセンブリ。
【請求項５３】
前記ラミネートが、前記画像受容層および前記基材にヒートシールされる、請求項３９に記載の画像保持アセンブリ。
【請求項５４】
前記画像受容層にかぶせた前記ラミネートが、結束層を含む、請求項３９に記載の画像保持アセンブリ。
【請求項５５】
前記画像受容層にかぶせた前記ラミネートが、エチレン−アクリル酸コポリマーを含む結束層を含む、請求項３９に記載の画像保持アセンブリ。
【請求項５６】
前記画像受容層にかぶせた前記ラミネートが、エチレン−酢酸ビニルコポリマーを含む結束層を含む、請求項３９に記載の画像保持アセンブリ。
【請求項５７】
前記画像受容層にかぶせた前記ラミネートが光学的に透明である、請求項３９に記載の画像保持アセンブリ。
【請求項５８】
前記画像受容層が光学的に透明である、請求項３９に記載の画像保持アセンブリ。
【請求項５９】
前記粒子が、４０ｍｌ／ｇ〜０．１ｍｌ／ｇの吸水力を有する、請求項４０に記載の画像保持アセンブリ。
【請求項６０】
前記粒子が、２０ｍｌ／ｇ〜０．２ｍｌ／ｇの吸水力を有する、請求項４０に記載の画像保持アセンブリ。
【請求項６１】
前記粒子が、１０ｍｌ／ｇ〜０．５ｍｌ／ｇの吸水力を有する、請求項４０に記載の画像保持アセンブリ。
【請求項６２】
前記画像受容層が、約０．５ｇ／ｍ２〜約２５０ｇ／ｍ２の重量を有する、請求項３９に記載の画像保持アセンブリ。
【請求項６３】
前記画像受容層が、約１ｇ／ｍ２〜約１００ｇ／ｍ２の重量を有する、請求項３９に記載の画像保持アセンブリ。
【請求項６４】
前記画像受容層が、約２ｇ／ｍ２〜約５０ｇ／ｍ２の重量を有する、請求項３９に記載の画像保持アセンブリ。
【請求項６５】
前記画像受容面積が、１つ以上の突出部で覆われていない基材の面積と、１つ以上の突出部で覆われた基材の面積の比率が、約０．０２〜約４である領域を含む、請求項３９に記載の画像保持アセンブリ。
【請求項６６】
前記画像受容面積が、１つ以上の突出部で覆われていない基材の面積と、１つ以上の突出部で覆われた基材の面積の比率が、約０．０５〜約２である領域を含む、請求項３９に記載の画像保持アセンブリ。
【請求項６７】
前記画像受容面積が、１つ以上の突出部で覆われていない基材の面積と、１つ以上の突出部で覆われた基材の面積の比率が、約０．１５〜約１である領域を含む、請求項３９に記載の画像保持アセンブリ。
【請求項６８】
溶剤と、
複数の架橋した親水性有機粒子と、
を含む、基材上に画像受容層を形成するための、コーティング溶液。
【請求項６９】
前記親水性有機粒子が、ポリ（Ｎ−ビニルピロリドン）を含む、請求項６８に記載の画像保持アセンブリ。
【請求項７０】
前記親水性有機粒子が、ポリ（Ｎ−ビニルイミダゾール）を含む、請求項６８に記載の画像保持アセンブリ。
【請求項７１】
前記親水性有機粒子が、ポリ（Ｎ−ビニルラクタム）を含む、請求項６８に記載の画像保持アセンブリ。
【請求項７２】
前記親水性有機粒子が、ポリ（Ｎ−ビニルカプロラクタム）を含む、請求項６８に記載の画像保持アセンブリ。
【請求項７３】
前記画像受容層が、ポリ（ビニルピリジン）を含む、請求項６８に記載の画像保持アセンブリ。
【請求項７４】
前記粒子が、約０．１μｍ〜約４００μｍの平均直径を有する、請求項６８に記載のコーティング溶液。
【請求項７５】
前記粒子が、約０．５μｍ〜約１００μｍの平均直径を有する、請求項６８に記載のコーティング溶液。
【請求項７６】
前記粒子が、約１μｍ〜約３０μｍの平均直径を有する、請求項６８に記載のコーティング溶液。
【請求項７７】
前記溶剤が、グリコールエーテルを含む、請求項６８に記載のコーティング溶液。
【請求項７８】
前記溶剤が、ジエチレングリコールを含む、請求項６８に記載のコーティング溶液。
【請求項７９】
前記溶剤が、エチレングリコールを含む、請求項６８に記載のコーティング溶液。
【請求項８０】
結合剤をさらに含む、請求項６８に記載のコーティング溶液。
【請求項８１】
基材を提供するステップと、
前記基材の第１の主要面上に、１つ以上の突出部を配置するステップと、
ラミネートが、前記基材の前記第２の表面の上に重なるように、ラミネートを置くステップと、
前記ラミネートを、前記基材の前記第２の表面に接合するステップと、
を含む、貼り合わされた物品を作製する方法。
【請求項８２】
各突出部が画像受容材料を含む、請求項８１に記載の方法。
【請求項８３】
前記ラミネートを前記基材に接合する前記ステップが、ラミネートおよび基材に加圧するステップを含む、請求項８１に記載の方法。
【請求項８４】
前記ラミネートを前記基材に接合する前記ステップが、ラミネートを加熱するステップを含む、請求項８１に記載の方法。
【発明の詳細な説明】
【０００１】
発明の分野
本発明は、一般に、インクジェット印刷可能な媒体に関する。さらに詳細には、本発明は、パスポート等のセキュリティ書類に関する。
【０００２】
発明の背景
紙基材を含むセキュリティ書類は多い。紙基材を含むセキュリティ書類の例としては、証書（たとえば、株券）、有価証券（たとえば、小切手）、パスポート、およびビザなどがある。パスポートは、一般に、１枚以上の紙を含む。多くの場合、パスポートが交付される人の写真を紙の上に置き、透明なポリマーフィルムを使用して、所定の位置に張り付ける。この構造体の欠点の１つは、写真がページから浮き出しているため、偽造者により注意深く剥され、異なる写真と取り替えられることである。
【０００３】
パスポート所有者が訴える共通の苦情は、写真が、多くの場合、すばらしい顔写真でないことである。この苦情は、広く認められているため、ユーモアを得意とする文筆家および訳者が、この題材を取り扱った。たとえば、１冊のユーモラスな物語の本は、「あなたがパスポート写真のように見えたら、帰宅するときです（Ｗｈｅｎ　Ｙｏｕ　Ｌｏｏｋ　Ｌｉｋｅ　Ｙｏｕｒ　Ｐａｓｐｏｒｔ，ｉｔ’ｓ　Ｔｉｍｅ　ｔｏ　Ｃｏｍｅ　Ｈｏｍｅ）」という題名である。旅行者にとって幸運なことに、近年、デジタルカメラ技術が益々普及して経済的になった。たとえば、今では、多くの人物写真撮影室が、デジタルカメラを使用している。
【０００４】
人物写真をデジタルカメラで撮影するとき、多くの場面を撮影する費用は非常に少ない。低価格のため、幾つかの画像を撮影することが可能である。被写体は、これらの画像全部をコンピュータースクリーンで直ちに見て、自分が一番好きなものを選択することが可能である。好ましくない画像を捨て、望ましい画像を電子的に保存することができる。プリンター、たとえば、インクジェットプリンターを使用して、望ましい画像のハードコピーを作ることもできる。
【０００５】
近年、インクジェットプリンターの価格が劇的に下がった。同時に、インクジェットプリンターで作成される画像の品質は劇的に向上した。今日、写真に近い品質の画像を作り出すことができるインクジェットプリンターは、大きい電子機器小売店で購入することができる。
【０００６】
発明の概要
本発明は、一般に、インクジェット画像画像保持用アセンブリに関する。さらに詳細には、本発明は、パスポート等のセキュリティ書類に関する。本発明は、セキュリティ書類を含む、紙を基にした書類に適用して、処理後、頑丈で、耐久性のある、高品質且つ改ざん防止画像を提供することが可能な、半透明のインク受容コーティング材料の種類に関する。
【０００７】
本発明によるインク受容媒体は、基材と、複数の粒子を含むインク受容層とを含む。特に好ましい実施形態では、このインク受容層は、複数の架橋したポリ（ビニルピロリドン）粒子を含む。本発明の有用な実施形態では、インク受容層の粒子が、間隙空間を画定する。本発明の好ましい実施形態では、インク受容層の粒子が、インク受容層の第１の主要面と第２の主要面との間に伸びる複数の曲がりくねった道を画定する。この複数の曲がりくねった道は、インク組成物の流体媒体を、インク受容層を通過させ、基材により運び去らせることができると考えられる。特に好ましい実施形態では、インク受容層は、インク受容層の第１の主要面付近のインク着色剤の大部分を捕捉することができ、また、インクの流体媒体の大部分を、インク受容層を通過させ、基材により運び去らせることができる。
【０００８】
本発明の１つの実施形態では、インク受容層の第１の主要面全体に、ラミネートをヒートシールする。好ましい実施形態では、インク受容層は、乾燥時、約２μｍ〜約１００μｍの厚さを有する。さらに好ましい実施形態では、インク受容層は、乾燥時、約５μｍ〜約５０μの厚さを有する。これらの好ましい実施形態によるインク受容層は、ラミネートからの材料を、インク受容層を貫流させ、基材に接合させることができると考えられる。
【０００９】
本発明によるインク受容組成物は、特にインクジェットプリンターからの水性インクで、許容できる画像を得るために、紙を改質して印刷可能にするのに有用である。インク受容体組成物が塗布されている紙に印刷された画像は、インク受容体組成物を施していない紙に印刷された画像と比べて、画質が優れている。本発明のインク受容体組成物は、セキュリティ書類、および画像化した物品にヒートシール可能なラミネートを付着させる他の用途に特に有用である。
【００１０】
本発明による多層構造の１つの実施形態は、基材および基材の上面にかぶせた１つ以上の突出部を含むインク受容層を含む。この多層構造は、最上層および最下層を有するラミネートも含む。このラミネートの最下層の材料は、インク受容層の突出部の間に広がり、基材の上面と接触していることが好ましい。
【００１１】
発明の詳細な説明
以下の詳細な説明は、図面を参照しながら読むことが望ましい。図面は、本質的に線図であり、必ずしも共通の尺度をもつとは限らない。様々な要素ごとに、材料、寸法、および製造工程の例を提供する。当業者は、提供された例の多くには、利用できる適当な代替物があることを理解するであろう。
【００１２】
図１は、本発明による多層構造２０の断面図である。多層構造２０は、基材２２および基材２２にかぶせたラミネート２４を含む。インク受容層２６は、基材２２とラミネート２４の間に配置されている。インク受容層２６は、第１の主要面３０および第２の主要面２８を含む。インク３４を含む印刷画像３２は、最も近いインク受容層２６に配置される。好ましい実施形態では、多層構造２０は、頑丈で、耐久性のある、改ざん防止の確実な書類の一部を形成する。また、好ましい実施形態では、基材２２、インク受容層２６、およびラミネート２４の間に、確実な接合が形成される。この好ましい実施形態では、偽造者が、多層構造２０の構成成分を分離しようとした場合、基材２２は裂け、且つ／または印刷された画像３２は、２つ以上の断片に分かれる。
【００１３】
図２は、本発明の代表的な実施形態による多層構造１２０のさらなる実施形態の断面図である。多層構造１２０は、基材１２２、および基材１２２の上面１４０にかぶせたインク受容層１２６を含む。図２の実施形態では、インク受容層１２６は、１つ以上の突出部１３０を含む。インク受容層１２６は、基材１２２の上面１４０にコーティング溶液を選択的に塗布することによって、形成することができる。インク受容層１２６の突出部１３０の形成に利用できる方法としては、輪転グラビア印刷およびスクリーン印刷等がある。多層構造１２０は、最上層１３２および最下層１３４を有するラミネート１２４も含む。好ましい実施形態では、最下層１３４は、上面１４０にしっかり接合する結束材料を含む。幾つかの用途で適当と考えられる結束材料の例としては、無水物変性ポリプロピレン、酸変性ポリオレフィン類、および酸／無水物変性ポリオレフィン類を含む、官能化オレフィンなどがある。幾つかの用途で適当と考えられる市販材料の例としては、ＥＬＶＡＸ　３１７５エチレンビニルアセテートポリマー、およびＢＹＮＥＬ　３１０１酸／アクリレート変性エチレンビニルアセテートポリマー、ＥＬＶＡＬＯＹ　７４１樹脂改質剤、およびＦＵＳＡＢＯＮＤポリマーカップリング剤などがあり、全て、Ｅ．Ｉ．ＤｕＰｏｎｔ　ｄｅ　Ｎｅｍｏｕｒｓ　ａｎｄ　Ｃｏｍｐａｎｙ　ｏｆ　Ｗｉｌｍｉｎｇｔｏｎ，Ｄｅｌａｗａｒｅから市販されている。この好ましい実施形態では、熱および圧力を利用して、ラミネート１２４を基材１２２および／またはインク受容層１２２に接合することが可能である。図２の実施形態では、最下層１３４の材料は、突出部１３０の間に広がり、基材１２２の上面１４０と接触している。
【００１４】
有用な実施形態では、突出部１３０で覆われていない基材１２２の上面１４０の面積と、突出部１３０で覆われている基材１２２の上面１４０の面積との比率は、約０．０２〜約４である。好ましい実施形態では、突出部１３０で覆われていない基材１２２の上面１４０の面積と、突出部１３０で覆われている基材１２２の上面１４０の面積との比率は、約０．０５〜約２である。特に好ましい実施形態では、突出部１３０で覆われていない基材１２２の上面１４０の面積と、突出部１３０で覆われている基材１２２の上面１４０の面積との比率は、約０．１５〜約１である。このパラグラフの好ましい実施形態のそれぞれで、この比率は、基材の「領域」に当てはまり、本発明の望ましい利益が、その領域外で求められないのであれば、「領域」外のかなりの面積が、突出部で覆われていなくてもよいと理解される。
【００１５】
図３は、本発明の代表的な実施形態によるアセンブリ１４２の分解組立断面図である。アセンブリ１４２は、ラミネート１２４、基材１２２、および基材１２２の上面１４０にかぶせたインク受容層１２６を含む。図３の実施形態では、インク受容層１２６は、１つ以上の突出部１３０を含み、ラミネート１２４は、最上層１３２および最下層１３４を含む。上述の通り、最下層１３４は、上面１４０にしっかり接合する結束材料を含むことが好ましい。
【００１６】
本発明による１つの方法では、アセンブリ１４２を利用して、図２の多層構造１２０を製作することが可能である。本発明による好ましい方法では、熱および／または圧力を利用して、ラミネート１２４を基材１２２および／またはインク受容層１２２に接合する。この好ましい方法では、最下層１３４の材料は、突出部１３０の間に流れて、基材１２２の上面１４０と接触していることが好ましい。
【００１７】
図４は、本発明の代表的な実施形態によるアセンブリ１４４の分解組立断面図である。アセンブリ１４４は、基材１２２、および最上層１３２および最下層１３４を含むラミネート１２４を含む。上述の通り、最下層１３４は、上面１４０にしっかり接合する結束材料を含むことが好ましい。アセンブリ１４４は、ラミネート１２４の最下面１４６にかぶせたインク受容層１２６も含む。図４の実施形態では、インク受容層１２６は、１つ以上の突出部１３０を含む。
【００１８】
本発明による１つの方法では、アセンブリ１４４を利用して、図２の多層構造１２０を製作することが可能である。本発明による好ましい方法では、熱および圧力を利用して、ラミネート１２４を基材１２２に接合する。この好ましい方法では、最下層１３４の材料は、突出部１３０の間に流れて、基材１２２の上面１４０と接触していることが好ましい。
【００１９】
基材
有用な実施形態では、基材２２は、多孔性材料を含む。好ましい実施形態では、基材２２は、パスポート用紙等の、紙を含む。特に好ましい実施形態では、基材２２は、１つ以上の偽造防止対策を含む、パスポート用紙を含む。幾つかの用途で適当と考えられる偽造防止対策を有するパスポート用紙は、Ｊｏｎ．Ｅｎｓｃｈｅｄｅ　ｅｎ　Ｚｏｈｎｅｎ　Ｇｒａｆｉｓｈｅ　Ｉｎｒｉｃｈｔｉｎｇ　Ｂ．Ｖ．，Ｈａａｒｌｅｍ，Ｔｈｅ　Ｎｅｔｈｅｒｌａｎｄｓから市販されている。好ましい実施形態では、基材２２は、１つ以上のセキュリティマーカーを含む。幾つかの用途で適当と考えられるセキュリティマーカーの例としては、複雑な印刷パターン、マイクロ印刷アイデンティファイヤー、透かし、および紫外線蛍光発光繊維などがある。
【００２０】
インク受容層
有用な実施形態では、インク受容層２６は、親水性有機粒子であってもよく、親水性無機粒子であってもよい、複数の粒子を含む。好ましい実施形態では、インク受容層２６は、複数の有機粒子を含む。さらに好ましい実施形態では、インク受容層２６は、複数の有機粒子および複数の無機粒子を含む。
【００２１】
適当な親水性有機粒子は、水膨潤性であるが、好ましくは、約２５℃で水溶性ではない、Ｎ−ビニルラクタム類の架橋ホモポリマーおよびコポリマー、たとえば、Ｎ−ビニルピロリドンのホモポリマーおよびコポリマーおよびＮ−ビニルカプロラクタムのホモポリマーおよびコポリマー、Ｎ−ビニルイミダゾール類のホモポリマーおよびコポリマー、ビニルピリジンのホモポリマーおよびコポリマー、およびそれらの置換誘導体を含む。Ｎ−ビニルラクタム類およびＮ−ビニルイミダゾール類のホモポリマーおよびコポリマーが好ましい。ポリ（Ｎ−ビニルピロリドン）およびポリ（Ｎ−ビニルイミダゾール）の架橋粒子が最も好ましい。
【００２２】
架橋したポリ（ビニルピロリドン）粒子は、ＢＡＳＦ　Ｃｏｒｐｏｒａｔｉｏｎ，Ｌｕｄｗｉｇｓｈａｆｅｎ，Ｇｅｒｍａｎｙから入手でき、たとえば、商品名ＬＵＶＩＣＲＯＳＳおよびＬＵＶＩＣＲＯＳＳ　Ｍによって確認される。架橋したポリ（ビニルピロリドン）粒子は、Ｉｎｔｅｒｎａｔｉｏｎａｌ　Ｓｐｅｃｉａｌｔｙ　Ｐｒｏｄｕｃｔｓ，Ｗａｙｎｅ，Ｎｅｗ　Ｊｅｒｓｅｙ，ＵＳＡからも市販されており、たとえば、商品名ＰＯＬＹＰＬＡＳＤＯＮＥ，ＰＯＬＹＣＬＡＲ，およびＤＩＶＥＲＧＡＮによって確認される。架橋したビニルピロリドン−ビニルイミダゾールコポリマー粒子は、ＢＡＳＦ　Ｃｏｒｐｏｒａｔｉｏｎ，Ｌｕｄｗｉｇｓｈａｆｅｎ，Ｇｅｒｍａｎｙから市販されており、たとえば、商品名ＬＵＶＩＣＲＯＳＳ　ＶＩおよびＬＵＶＩＣＲＯＳＳ　ＶＩ−Ｍによって確認される。有機粒子の有用な平均粒子直径は、約０．１μｍ〜約４００μｍである。有機粒子の好ましい平均粒子直径は、約０．５μｍ約１００μｍである。有機粒子のさらに好ましい平均粒子直径は、約１μｍ〜約３０μｍである。
【００２３】
有用な実施形態では、有機粒子は、インクを吸収する力を有する。好ましい実施形態では、有機粒子は、インク着色剤を媒染する力を有する。インク着色剤の例としては、染料懸濁液および顔料懸濁液などがある。インク吸収力は、吸収されるインクの組成によって異なると考えられるため、好ましい吸収力は、吸水力の形で記述する。好ましい実施形態では、有機粒子は、４０ｍｌ／ｇ〜０．１ｍｌ／ｇの吸水力を有する。さらに好ましい実施形態では、有機粒子は、２０ｍｌ／ｇ〜０．２ｍｌ／ｇの吸水力を有する。なおいっそう好ましい実施形態では、有機粒子は、１０ｍｌ／ｇ〜０．５ｍｌ／ｇの吸水力を有する。
【００２４】
適当な無機粒子は、金属酸化物を含む。好ましい金属酸化物としては、ルチル、一酸化チタン、チタンセスキ酸化物等のチタン酸化物；シリカ、界面活性剤鋳型シリカ粒子、ゼオライト、およびその表面処理誘導体、たとえばＰＣＴ出願公告特許出願第ＷＯ９９／０３９２９号Ａ１に記載のフッ素処理シリカ等の、ケイ素酸化物；たとえばベーマイト、偽ベーマイト、バイヤライト等のアルミナ、オキシ水酸化アルミニウム等の混合酸化物、シリカコアを有するアルミナ粒子等の、アルミニウム酸化物；ジルコニア等のジルコニウム酸化物および水酸化ジルコニウム；およびそれらの混合物などがある。ケイ素酸化物およびアルミニウム酸化物が特に好ましい。
【００２５】
シリカ粒子は、たとえば、Ｅ．Ｉ．Ｄｕ　Ｐｏｎｔ　ｄｅ　Ｎｅｍｏｕｒｓ　Ｃｏｒｐｏｒａｔｉｏｎ，Ｗｉｌｍｉｎｇｔｏｎ，Ｄｅｌａｗａｒｅ，ＵＳＡから市販されており、商品名ＬＵＤＯＸで確認される。アルミナ粒子は、たとえば、Ｖｉｓｔａ　Ｃｈｅｍｉｃａｌ　Ｃｏｍｐａｎｙ、Ｈｏｕｓｔｏｎ，Ｔｅｘａｓ，ＵＳＡから市販されており、商品名ＤＩＳＰＡＬで確認される。無機粒子の好ましい平均粒子直径は約０．００２μｍ〜約３０μｍである。無機粒子のさらに好ましい平均粒子直径は、約０．１０μｍ〜約１０μｍである。
【００２６】
特に好ましい実施形態では、インク受容層２６は、架橋したポリ（ビニルピロリドン）粒子を含む。これらの粒子は、パスポート用紙を含む基材に付着することができる。好ましい実施形態では、インク受容層２６は、一般に、多孔性である。たとえば、インク受容層２６は、複数の間隙空間を画定する、複数の架橋したポリ（ビニルピロリドン）粒子を含んでもよい。さらに好ましい実施形態では、インク受容層２６は、複数の曲がりくねった道を画定する。このさらに好ましい実施形態において、複数の曲がりくねった道は、インク受容層２６の第１の主要面３０と流体連絡していることが好ましい。特に有利な実施形態では、複数の曲がりくねった道が、インク受容層２６の第１の主要面３０とインク受容層２６の第２の主要面２８の間に伸びている。この複数の曲がりくねった道は、インク３４の流体媒体部分を、インク受容層２６を通過させ、基材２２により運び去せることができると考えられる。好ましい実施形態では、インク受容層２６は、インク受容層２６の第１の主要面３０付近のインク着色剤を捕捉することができ、また、インクの流体媒体は、インク受容層２６を通過して、基材２２によって運び去られるようになっている。
【００２７】
好ましい実施形態では、インク受容層２６は、乾燥時、約２μｍ〜約１００μｍの厚さを有する。さらに好ましい実施形態では、インク受容層２６は、乾燥時、約５μｍ〜約５０μｍの厚さを有する。これらの好ましい実施形態によるインク受容層２６は、ラミネート２４からの材料を、インク受容層２６を貫流させ、基材２２に接合させることができると考えられる。
【００２８】
幾つかの用途では、その用途に適切な粒子サイズに基づいて、インク受容層２６の厚さを選択することが有用である。有用な実施形態では、インク受容層２６は、約１平均粒子直径〜約１０平均粒子直径の厚さを有する。好ましい実施形態では、インク受容層２６は、約１平均粒子直径〜約５平均粒子直径の厚さを有する。特に好ましい実施形態では、インク受容層２６は約２．５平均粒子直径の厚さを有する。
【００２９】
インク受容層２６は、粒子を、基材に、ラミネートに、および互いに、くっつけておくのに役立つために、１つ以上の結合剤を含んでもよい。インク受容層２６の有用な実施形態は、一般に、約６０重量％未満の結合剤を含む。好ましくは、インク受容層２６は、約５０重量％未満の結合剤を含む。さらに好ましくは、インク受容層２６は、約４０重量％未満の結合剤を含む。好ましい結合剤は、溶剤を含まない状態では、実質的に水不溶性である。
【００３０】
有用な結合剤は、約−１２５℃〜１２５℃のガラス転移温度を有する。好ましい結合剤は、約−５０℃〜５０℃のガラス転移温度を有する。さらに好ましい結合剤は、約−３０℃〜３０℃のガラス転移温度を有する。
【００３１】
好ましい結合剤は、エチレンおよび／または酢酸ビニルを含むポリマーである。さらに好ましい結合剤は、エチレン、酢酸ビニル、および酸官能基を有するモノマー（たとえば、アクリル酸、メタクリル酸）のコポリマーを含む。幾つかの用途で適当と考えられる市販されている結合剤の例としては、ＡＩＲＦＬＥＸ　４２６（固形分６４％）、ＨＹＣＡＲ　２６０８４（固形分４８％）、ＶＹＣＡＲ　４６０Ｘ４６（固形分４９％）、ＲＨＯＰＬＥＸ　Ｂ−６０Ａ（固形分４６％）、およびＲＨＯＰＬＥＸ　ＡＣ−１２３０Ｍ（固形分４６％）などがある。ＡＩＲＦＬＥＸ　４２６は、Ａｉｒ　Ｐｒｏｄｕｃｔｓ　ａｎｄ　Ｃｈｅｍｉｃａｌｓ、Ａｌｌｅｎｔｏｗｎ，Ｐｅｎｎｓｙｌｖａｎｉａ，ＵＳＡから市販されている、エチレン−酢酸ビニルラテックス結合剤エマルジョンである。ＨＹＣＡＲ　２６０８４およびＶＹＣＡＲ　４６０Ｘ４６は、Ｂ．Ｆ．Ｇｏｏｄｒｉｃｈ　Ｃｏ．，Ｐｈｉｌａｄｅｌｐｈｉａ，Ｐｅｎｎｓｙｌｖａｎｉａ，ＵＳＡから市販されているアクリルラテックスおよび塩化ビニルラテックス結合剤エマルジョンである。ＲＨＯＰＬＥＸ　Ｂ−６０ＡおよびＲＨＯＰＬＥＸ　ＡＣ−１２３０Ｍは、Ｒｏｈｍａｎｄ　Ｈａａｓ　Ｃｏｍｐａｎｙ，Ｐｈｉｌａｄｅｌｐｈｉａ，Ｐｅｎｎｓｙｌｖａｎｉａ，ＵＳＡから市販されている、アクリルラテックス結合剤エマルジョンである。
【００３２】
好ましい実施形態では、インク受容層は、多層構造２０の信憑性を確認するために利用することができる、１つ以上の秘密のマーカーを含む。秘密のマーカーの例としては、紫外線蛍光発光繊維、紫外線蛍光発光染料、およびカラーシフト用顔料などがある。また、好ましい実施形態では、インク受容層２６は、実質的に光学的に透明である。実質的に光学的に透明であるインク受容層２６は、インク受容層２６を通して、基材２２のセキュリティマーカーを見ることができるという利点を有する。幾つかの用途で適当と考えられるセキュリティマーカーの例としては、複雑な印刷パターン、マイクロ印刷アイデンティファイヤー、透かし、および紫外線蛍光発光繊維などがある。
【００３３】
インク受容層２６は、本発明の精神および範囲から逸脱することなく、様々な添加物を含むことが可能なことを理解すべきである。幾つかの用途で適当と考えられる添加物の例としては、染料、着色剤、顔料、フィラー、滑剤、酸化防止剤、紫外線安定剤、熱安定剤、界面活性剤、脱泡剤、粘度改質剤等々がある。
【００３４】
有用な実施形態では、画像受容層は、約０．５〜約２５０ｇ／ｍ２の重量を有する。好ましい実施形態では、この画像受容層は、約１〜約１００ｇ／ｍ２の重量を有する。特に好ましい実施形態では、画像受容層は、約２〜約５０ｇ／ｍ２の重量を有する。コーティング重量は、フィラー、無機材料、添加物等々によって異なってもよいことを理解すべきである。
【００３５】
インク受容層１２６に模様をつけるとき、様々なインク受容材料を使用することができる。幾つかの用途で適当と考えられる材料の例としては、米国特許第５，７６６，３９８号、第４，７７５，５９４号、第５，１２６，１９５号、第５，１９８，３０６号に開示されている、ビニルピロリドンホモポリマーおよびコポリマーおよびそれらの置換誘導体；酢酸ビニルコポリマー（たとえば、ビニルピロリドンおよび酢酸ビニルのコポリマー；酢酸ビニルおよびアクリル酸のコポリマー等々）およびその加水分解誘導体；ポリビニルアルコール；アクリル酸ホモポリマーおよびコポリマー；アクリルアミドホモポリマーおよびコポリマー；セルロースポリマー；アリルアルコール、アクリル酸および／またはマレイン酸またはそれらのエステルとのスチレンコポリマー；アルキレンオキシドポリマーおよびコポリマー；ゼラチンおよび変性ゼラチン；多糖類；等々がある。ビニルピロリドンホモポリマーおよびコポリマーが好ましい。架橋ビニルピロリドンホモポリマーおよびコポリマーが特に好ましい。任意に、画像受容材料１２６は、無機材料（たとえば、アルミナおよび／またはシリカ粒子）を含んでもよい。さらに、上述の材料のいずれかからなる配合物を使用してもよい。任意に、画像受容材料１２６は、視覚的特性を画像に提供する添加物も含んでもよい。このような添加物としては、グリター、ガラスバブル、顔料、雲母、ＵＶ吸収材および安定剤等々がある。
【００３６】
コーティング溶液および方法
インク受容層２６、１２６は、本発明の精神および範囲から逸脱することなく、様々な方法を利用して形成することができる。好ましい実施形態では、インク受容層２６、１２６は、コーティング溶液を基材２２、１２２に塗布することによって形成される。本発明の精神および範囲から逸脱することなく、様々な方法を利用して、コーティング溶液を基材に塗布することが可能である。幾つかの用途で適当と考えられる塗布技術の例としては、塗装、印刷、浸漬、吹付塗、および刷毛塗などがある。幾つかの用途で適当と考えられる塗装方法の例としては、直接ロールコーティング、リバースロールコーティング、スロット供給式ナイフコーティング、吹付コーティング、流しコーティング、および押出コーティングなどがある。幾つかの用途で適当と考えられる印刷方法の例としては、スクリーン印刷および輪転グラビア印刷などがある。
【００３７】
本発明による特に好ましい方法では、コーティング溶液が基材２２、１２２に選択的に塗布されて、突出部の模様を形成する。この特に好ましい方法では、溶液が、表面全体に一様なフィルムを形成する可能性がないように、コーティング溶液の流動学的性質を調節することが可能である。この好ましい方法と共に使用されるコーティング溶液は、増粘剤を含むことが好ましい。特に好ましい実施形態では、低剪断速度における高粘度と高剪断速度における低粘度の組合せを提供するように、増粘剤を選択することが可能である。幾つかの用途で適当と考えられる増粘剤の例としては、デンプン、アラビアゴム、グアールガム、およびカルボキシメチルセルロースなどがある。
【００３８】
本発明によるコーティング溶液は、本発明の精神および範囲から逸脱することなく、様々な材料を含むことが可能である。有用な実施形態では、コーティング溶液は、溶剤および有機であっても無機であってもよい複数の粒子を含む。好ましい実施形態では、コーティング溶液は、溶剤および複数の有機粒子を含む。特に好ましい実施形態では、コーティング溶液は、溶剤、複数の有機粒子、および複数の無機粒子を含む。コーティングを基材２２、１２２に塗布して突出部の模様を形成するとき、この突出部が、粒子より広いことが好ましい。この粒子が溶剤に不溶性であることも好ましい。
【００３９】
幾つかの用途で適当と考えられる粒子の例としては、アルミナ、シリカ、および親水性有機粒子などがある。適当な親水性有機粒子は、Ｎ−ビニルピロリドンのホモポリマーおよびコポリマーおよびＮ−ビニルカプロラクタムのホモポリマーおよびコポリマー等の、Ｎ−ビニルラクタム類の架橋ホモポリマーおよびコポリマー、Ｎ−ビニルイミダゾール類のホモポリマーおよびコポリマー、ビニルピリジンのホモポリマーおよびコポリマー、およびそれらの置換誘導体を含む。Ｎ−ビニルラクタム類およびＮ−ビニルイミダゾール類のホモポリマーおよびコポリマーが好ましい。架橋したポリ（Ｎ−ビニルピロリドン）およびポリ（Ｎ−ビニルイミダゾール）の粒子が最も好ましい。
【００４０】
塗料溶液は、本発明の精神および範囲から逸脱することなく、様々な溶剤を含むことが可能である。好ましい実施形態では、粒子が溶剤に実質的に不溶性であるように、コーティング溶液の溶剤および粒子が選択される。好ましい溶剤は、水および／またはグリコールエーテル類（たとえば、ジエチレングリコール）を含む。
【００４１】
幾つかの用途では、基材を湿らせるのを助けるために、界面活性剤をコーティング溶液中に含むことは有利かもしれない。幾つかの用途で適当と考えられる界面活性剤の例としては、陰イオン性界面活性剤、陽イオン性界面活性剤、非イオン性界面活性剤、および双極性イオン性界面活性剤などがある。界面活性剤の商品名の例としては、ＺＯＮＹＬおよびＦＬＵＯＲＡＤなどがある。ＺＯＮＹＬ　ＦＳＮは、Ｅ．Ｉ．Ｄｕ　Ｐｏｎｔ　ｄｅ　Ｎｅｍｏｕｒｓ　Ｃｏｒｐｏｒａｔｉｏｎ，Ｗｉｌｍｉｎｇｔｏｎ，Ｄｅｌａｗａｒｅ，ＵＳＡから入手できるフッ素処理界面活性剤の商品名である。ＦＬＵＯＲＡＤ　ＦＣ−７５４　ＷＥＬＬ　ＳＴＩＭＵＬＡＴＩＯＮＡＤＤＩＴＩＶＥは、Ｍｉｎｎｅｓｏｔａ　Ｍｉｎｉｎｇ　ａｎｄ　Ｍａｎｕｆａｃｔｕｒｉｎｇ（３Ｍ　Ｃｏｍｐａｎｙ），Ｓｔ．Ｐａｕｌ，Ｍｉｎｎｅｓｏｔａ，ＵＳＡから入手できるフッ素処理界面活性剤の商品名である。
【００４２】
所望の湿潤性を得るように、界面活性剤の量を選択することが可能である。一般に、コーティング溶液の表面張力が、支持材料の湿潤張力より低いとき、有用な湿潤を得ることが可能である。コーティング溶液の表面張力が、約５ｍＪ／ｍ２以上の差で、支持材料の湿潤張力より低いとき、有利な湿潤を得ることが可能である。コーティング溶液の表面張力が、約１０ｍＪ／ｍ２以上の差で、支持材料の湿潤張力より低いとき、特に有利な湿潤を得ることが可能である。例として、未処理のポリプロピレンは、一般に、約２９ｍＪ／ｍ２の表面張力を有する。対応する本発明による有用なコーティング溶液は、約２９ｍＪ／ｍ２未満の表面張力を有する。本発明による好ましいコーティング溶液は、約２４ｍＪ／ｍ２未満の表面張力を有する。本発明による特に好ましいコーティング溶液は、約１９ｍＪ／ｍ２未満の表面張力を有する。
【００４３】
スクリーン印刷による塗布に有用な界面活性剤は陽イオン性であっても、陰イオン性であっても、非イオン性であってもよい。スクリーン印刷による塗布に好ましい界面活性剤は、陽イオン性界面活性剤である。スクリーン印刷による塗布に有用な溶液は、約０％〜約５０％のグリコールエーテルを含んでもよい。スクリーン印刷による塗布に好ましい溶液は、約５％〜約４０％のグリコールエーテルを含んでもよい。スクリーン印刷による塗布に特に好ましい溶液は、約１０％〜約３５％のグリコールエーテルを含んでもよい。
【００４４】
本発明による方法は、支持材料の湿潤張力を変えるための表面処理ステップを含んでもよい。幾つかの用途で適当と考えられる表面処理方法の例としては、プラズマ処理、コロナ処理、化学処理、および火炎処理などがある。幾つかの用途で適当と考えられる火炎処理装置は、Ｆｌｙｎｎ　Ｂｕｒｎｅｒ　Ｃｏｒｐｏｒａｔｉｏｎ，Ｎｅｗ　Ｒｏｃｈｅｌｌｅ　Ｎｅｗ　Ｙｏｒｋ，ＵＳＡ；Ｔｈｅ　Ａｅｒｏｇｏｎ　Ｃｏｍｐａｎｙ　Ｌｔｄ．，Ａｌｔｏｎ，Ｕｎｉｔｅｄ　Ｋｉｎｇｄｏｍ；および　Ｓｈｅｒｍａｎ　Ｔｒｅａｔｅｒｓ　Ｌｔｄ．，Ｔｈａｍｅ，Ｕｎｉｔｅｄ　Ｋｉｎｇｄｏｍから市販されている。幾つかの用途で適当と考えられるコロナ処理装置は、Ｅｎｅｒｃｏｎ　Ｉｎｄｕｓｔｒｉｅｓ　Ｃｏｒｐｏｒａｔｉｏｎ，Ｍｅｎｏｍｏｎｅｅ　Ｆａｌｌｓ，Ｗｉｓｃｏｎｓｉｎ，ＵＳＡ；Ｐｉｌｌａｒ　Ｔｅｃｈｎｏｌｏｇｉｅｓ，Ｈａｒｔｌａｎｄ，Ｗｉｓｃｏｎｓｉｎ，ＵＳＡ；および　Ｃｏｒｏｔｅｃ　Ｃｏｒｐｏｒａｔｉｏｎ，Ｆａｒｍｉｎｇｔｏｎ，Ｃｏｎｎｅｃｔｉｃｕｔ，ＵＳＡから市販されている。
【００４５】
上述の通り、コーティング溶液は、複数の有機粒子、および／または複数の無機粒子を含むことが好ましい。適当な親水性有機粒子は、Ｎ−ビニルピロリドンのホモポリマーおよびコポリマーおよびＮ−ビニルカプロラクタムのホモポリマーおよびコポリマー等の、Ｎ−ビニルラクタムの架橋したホモポリマーおよびコポリマー、Ｎ−ビニルイミダゾール類のホモポリマーおよびコポリマー、ビニルピリジンのホモポリマーおよびコポリマー、およびそれらの置換誘導体を含む。Ｎ−ビニルラクタム類およびＮ−ビニルイミダゾール類のホモポリマーおよびコポリマーが好ましい。架橋したポリ（Ｎ−ビニルピロリドン）およびポリ（Ｎ−ビニルイミダゾール）粒子が最も好ましい。
【００４６】
架橋したポリ（ビニルピロリドン）粒子は、ＢＡＳＦ　Ｃｏｒｐｏｒａｔｉｏｎ，Ｌｕｄｗｉｇｓｈａｆｅｎ，Ｇｅｒｍａｎｙから入手でき、たとえば、商品名ＬＵＶＩＣＲＯＳＳおよびＬＵＶＩＣＲＯＳＳ　Ｍによって確認される。架橋したポリ（ビニルピロリドン）粒子は、Ｉｎｔｅｒｎａｔｉｏｎａｌ　Ｓｐｅｃｉａｌｔｙ　Ｐｒｏｄｕｃｔｓ，Ｗａｙｎｅ，ＮｅｗＪｅｒｓｅｙ，ＵＳＡからも市販されており、たとえば、商品名ＰＯＬＹＰＬＡＳＤＯＮＥ、ＰＯＬＹＣＬＡＲ、およびＤＩＶＥＲＧＡＮによって確認される。架橋したビニルピロリドン−ビニルイミダゾールコポリマー粒子は、ＢＡＳＦ　Ｃｏｒｐｏｒａｔｉｏｎ，Ｌｕｄｗｉｇｓｈａｆｅｎ，Ｇｅｒｍａｎｙから入手でき、たとえば、商品名ＬＵＶＩＣＲＯＳＳ　ＶＩおよびＬＵＶＩＣＲＯＳＳ　ＶＩ−Ｍによって確認される。有用な有機粒子の平均粒子直径は、約０．１μｍ〜約４００μｍである。好ましい有機粒子の平均粒子直径は、約０．５μｍ〜約１００μｍである。さらに好ましい有機粒子の平均粒子直径は、約１μｍ〜約３０μｍである。
【００４７】
適当な無機粒子は、金属酸化物を含む。好ましい金属酸化物としては、ルチル、一酸化チタン、チタンセスキ酸化物等のチタン酸化物；シリカ、界面活性剤鋳型シリカ粒子、ゼオライト、およびその表面処理誘導体、たとえばＰＣＴ出願公告特許出願第ＷＯ９９／０３９２９Ａ１に記載のフッ素処理シリカ等の、ケイ素酸化物；たとえば、ベーマイト、偽ベーマイト、バイヤライト等のアルミナ、オキシ水酸化アルミニウム等の混合酸化物、シリカコアを有するアルミナ粒子等の、アルミニウム酸化物；ジルコニア等のジルコニウム酸化物および水酸化ジルコニウム；およびそれらの混合物などがある。ケイ素酸化物およびアルミニウム酸化物が特に好ましい。
【００４８】
シリカ粒子は、Ｅ．Ｉ．Ｄｕ　Ｐｏｎｔ　ｄｅ　Ｎｅｍｏｕｒｓ　Ｃｏｒｐｏｒａｔｉｏｎ，Ｗｉｌｍｉｎｇｔｏｎ，Ｄｅｌａｗａｒｅ，ＵＳＡから市販されており、たとえば、商品名ＬＵＤＯＸによって確認される。アルミナ粒子は、たとえば、Ｖｉｓｔａ　Ｃｈｅｍｉｃａｌ　Ｃｏｍｐａｎｙ，Ｈｏｕｓｔｏｎ，Ｔｅｘａｓ，ＵＳＡから市販されており、たとえば、商品名ＤＩＳＰＡＬによって確認される。好ましい無機粒子の平均粒子直径は、約０．００２μｍ〜約３０μｍである。さらに好ましい無機粒子の平均粒子直径は、約０．０１０μｍ〜約１０μｍである。
【００４９】
印刷画像
好ましい実施形態では、インク受容層２６、１２６は、水性インクを含む印刷画像を受け取ることができる。好ましい方法では、インクジェット印刷法を利用して、この画像が、インク受容層２６、１２６上に印刷される。本発明の精神および範囲から逸脱することなく、その他の印刷方法を利用することが可能である。幾つかの用途で適当と考えられる印刷方法の例としては、レーザー印刷、グラビア印刷、オフセット印刷、シルクスクリーン印刷、静電印刷、およびフレキソ印刷などがある。
【００５０】
本発明による好ましい方法では、インクジェット印刷法を利用して、印刷画像３２がインク受容層２６、１２６に塗布される。インクジェット印刷法の１つの利点は、インクジェット印刷装置が、低価格で容易に使用できることである。インクジェット印刷法の第２の利点は、適当な基材と共に使用すれば、インクジェットプリンターが、セットアップ費用（たとえば、印刷版等々）なしで、写真品質のカラー画像を作成できることである。
【００５１】
本発明による印刷画像は、１つ以上のセキュリティ印証を含むことが好ましい。幾つかの用途で適当と考えられるセキュリティ印証の例としては、人の顔の写真、人の指紋の表示、バーコード、およびカード所有者の署名の表示などがある。
【００５２】
本発明と共に、多くのインクを使用することが可能である。幾つかの用途で適当と考えられるインクの例としては、有機溶剤系インク、水性インク、相変化インク、および放射線重合可能インクなどがある。好ましいインクは、水性インクである。さらに好ましいインクは、インクジェットプリンターで使用するのに適した水性インクである。本発明と共に、様々な着色剤を使用したインクを使用することが可能である。幾つかの用途で適当と考えられる着色剤の例としては、染料を主成分とする着色剤、および顔料を主成分とする着色剤などがある。
【００５３】
ラミネート
好ましい実施形態では、ラミネート２４、１２４は、光学的に透明なフィルムを含む。好ましい実施形態では、ラミネート２４、１２４は、インク受容層２６、１２６に接合される。特に好ましい実施形態では、ラミネート２４、１２４は、インク受容層２６、１２６および基材２２、１２２に接合される。様々な方法を利用して、ラミネート２４、１２４をインク受容層２６、１２６に接合することが可能である。好ましい実施形態では、圧力を利用して、結合を形成する。特に好ましい実施形態では、熱および圧力を利用して、結合を形成する。幾つかの用途で適当と考えられる加圧方法としては、ローラープレスの使用およびプラテンプレスの使用などがある。幾つかの用途で適当と考えられる加熱方法の例としては、伝導、対流、および輻射を利用した加熱方法などがある。
【００５４】
本発明による好ましい方法では、１つ以上の加熱ローラーを使用して、熱および圧力を、ラミネート２４、１２４および基材２２、１２２に加える。本発明による好ましい方法では、たとえば、ＴＬＣ　Ｍｏｄｅｌ　６０６０Ｐパスポートラミネーター（ＴＬＣ，Ｅｖｅｎｓｔｏｎ，Ｉｌｌｉｎｏｉｓから入手可能）等の、熱ラミネーターを使用して、ラミネート２４、１２４を、インク受容層２６、１２６および基材２２、１２２に接合する。
【００５５】
ラミネート２４、１２４は、本発明の精神および範囲から逸脱することなく、複数の層を含むことが可能なことを、理解すべきである。たとえば、ラミネート２４、１２４は、基層および結束層を含んでもよい。第２の例として、ラミネート２４、１２４は、基層および感圧接着剤（ＰＳＡ）層を含んでもよい。
【００５６】
ラミネート２４、１２４は、本発明の精神および範囲から逸脱することなく、様々な材料を含むことが可能である。幾つかの用途で適当と考えられる材料の例としては、ポリエチレン（ＰＥ）、ポリプロピレン（ＰＰ）、ポリ（塩化ビニル）（ＰＶＣ）、ポリウレタン類（ＰＵ）、およびポリエチレンテレフタレート（ＰＥＴ）などがある。ＰＥＴフィルムは、Ｅ．Ｉ．Ｄｕ　Ｐｏｎｔ　ｄｅ　Ｎｅｍｏｕｒｓ　Ｃｏｒｐｏｒａｔｉｏｎ，Ｗｉｌｍｉｎｇｔｏｎ，Ｄｅｌａｗａｒｅ，ＵＳＡから市販されており、この材料は、商品名ＭＹＬＡＲで確認される。
【００５７】
上述の通り、ラミネート２４、１２４が結束層を含む、ラミネート２４、１２４の実施形態が可能である。結束層は、本発明の精神および範囲から逸脱することなく、様々な材料を含むことが可能である。幾つかの用途で適当と考えられる結束材料の例としては、ポリエチレン（ＰＥ）、エチレンビニルアセテートコポリマー（ＥＶＡ）、ポリ塩化ビニル（ＰＶＣ）／酢酸ビニルコポリマー、酸／アクリレート変性エチレン−酢酸ビニルコポリマー、酸／無水物変性ポリエチレン、およびエチレン−アクリルコポリマー（たとえば、Ｄｏｗ　Ｃｈｅｍｉｃａｌから入手できるＰＲＩＭＡＣＯＲ）などがある。
【００５８】
酸／アクリレート変性エチレンビニルアセテートは、Ｅ．Ｉ．Ｄｕ　Ｐｏｎｔ　ｄｅ　Ｎｅｍｏｕｒｓ　Ｃｏｒｐｏｒａｔｉｏｎ，Ｗｉｌｍｉｎｇｔｏｎ，Ｄｅｌａｗａｒｅ，ＵＳＡから市販されており、この材料は、商品名ＢＹＮＥＬで確認される。酸／無水物−変性ポリエチレンは、Ｅｑｕｉｓｔａｒ　Ｃｈｅｍｉｃａｌｓ　ＬＰ，Ｈｏｕｓｔｏｎ，Ｔｅｘａｓ，ＵＳＡから市販されており、この材料は、商品名ＰＬＥＸＡＲで確認される。
【００５９】
好ましい実施形態では、ラミネート２４、１２４は、１つ以上のセキュリティマーカーを含む。幾つかの用途で適当と考えられるセキュリティマーカーの例としては、紫外線蛍光発光インクおよび紫外線蛍光発光繊維を含むセキュリティ模様などがある。特に好ましい実施形態では、ミネート２４、１２４は、３Ｍ　Ｃｏｍｐａｎｙ，Ｓｔ．Ｐａｕｌ，Ｍｉｎｎｅｓｏｔａ，ＵＳＡから市販されているＣＯＮＦＩＲＭ　１３０１を含む。ＣＯＮＦＩＲＭ　１３０１は、エチレン−アクリル酸結束層を含むセキュリティラミネートである。
【００６０】
本発明の有用性
本発明によるインク受容組成物は、特にインクジェットプリンターからの水性インクで、許容できる画像を得るために、紙を改質して印刷可能にするのに有用である。インク受容体組成物が塗布された紙上の印刷画像は、インク受容体組成物がない紙と比べて、優れた画質を提供する。本インク受容体組成物は、セキュリティ書類、および画像化した物品にヒートシール可能なラミネートを付着させる他の用途に特に有用である。
【００６１】
実施例
材料
次の実施例で使用される材料を以下に述べる。
【００６２】
「ＣＯＮＦＩＲＭ　１３０１」は、３Ｍ　Ｃｏｍｐａｎｙ，Ｓｔ．Ｐａｕｌ，Ｍｉｎｎｅｓｏｔａ，ＵＳＡから入手できる、エチレン−アクリル酸結束層を有するセキュリティ用ラミネートである。
【００６３】
「ＰＯＬＹＰＬＡＳＤＯＮＥ　ＩＮＦ−１０」は、Ｉｎｔｅｒｎａｔｉｏｎａｌ　Ｓｐｅｃｉａｌｔｙ　Ｐｒｏｄｕｃｔｓ，Ｗａｙｎｅ，Ｎｅｗ　Ｊｅｒｓｅｙ，ＵＳＡから入手できる、架橋ポリ（ビニルピロリドン）粒子の商品名である。
【００６４】
「ＬＵＶＩＣＲＯＳＳ　ＶＩ−Ｍ」は、ＢＡＳＦ　Ｃｏｒｐｏｒａｔｉｏｎ，Ｌｕｄｗｉｇｓｈａｆｅｎ，Ｇｅｒｍａｎｙから入手できる、架橋ビニルピロリドン−ビニルイミダゾールコポリマー粒子の商品名である。
【００６５】
「ＡＩＲＦＬＥＸ　４２６」は、Ａｉｒ　Ｐｒｏｄｕｃｔｓ　ａｎｄ　Ｃｈｅｍｉｃａｌｓ，Ａｌｌｅｎｔｏｗｎ，Ｐｅｎｎｓｙｌｖａｎｉａ，ＵＳＡから入手できる、エチレン−酢酸ビニルラテックス結合剤エマルジョンの商品名である。
【００６６】
「ＨＹＣＡＲ　２６０８４」および「ＶＹＣＡＲ　４６０Ｘ４６」は、Ｂ．Ｆ．Ｇｏｏｄｒｉｃｈ　Ｃｏ．，Ｐｈｉｌａｄｅｌｐｈｉａ，Ｐｅｎｎｓｙｌｖａｎｉａ，ＵＳＡから入手できる、アクリルラテックス結合剤エマルジョンおよび塩化ビニルラテックス結合剤エマルジョンの商品名である。
【００６７】
「ＲＨＯＰＬＥＸ　Ｂ−６０Ａ」および「ＲＨＯＰＬＥＸ　ＡＣ−１２３０Ｍ」は、Ｒｏｈｍ　ａｎｄ　Ｈａａｓ　Ｃｏｍｐａｎｙ，Ｐｈｉｌａｄｅｌｐｈｉａ，Ｐｅｎｎｓｙｌｖａｎｉａ，ＵＳＡから入手できる、アクリルラテックス結合剤エマルジョンの商品名である。
【００６８】
「ＦＬＵＯＲＡＤ　ＦＣ−７５４　ＷＥＬＬ　ＳＴＩＭＵＬＡＴＩＯＮ　ＡＤＤＩＴＩＶＥ」は、３Ｍ　Ｃｏｍｐａｎｙ，Ｓｔ．Ｐａｕｌ，Ｍｉｎｎｅｓｏｔａ，ＵＳＡから入手できる、イソプロパノール／水中に５０重量％の、フルオロアルキル第四級アンモニウム塩化物の混合物の商品名である。
【００６９】
「ＺＯＮＹＬ　ＦＳＮ」は、Ｅ．Ｉ．Ｄｕ　Ｐｏｎｔ　ｄｅ　Ｎｅｍｏｕｒｓ　Ｃｏｒｐｏｒａｔｉｏｎ，Ｗｉｌｍｉｎｇｔｏｎ，Ｄｅｌａｗａｒｅ，ＵＳＡから入手できる、フッ素処理界面活性剤の商品名である。
【００７０】
基本手順
以下の実施例は、多くの場合、すぐ下に列挙した組成物を使用して調製した。全ての量は、特に記載がない限り、重量基準で示してある。
組成物Ａ：ＰＯＬＹＰＬＡＳＤＯＮＥ　ＩＮＦ−１０　２０部および水８０部の混合物。
組成物Ｂ：ＰＯＬＹＰＬＡＳＤＯＮＥ　ＩＮＦ−１０　２０部、イソプロピルアルコール６０部、および水２０部の混合物。
組成物Ｃ：結合剤（固形分ベース）２０部および水（結合剤エマルジョンからの水を含む）８０部の混合物。
組成物Ｄ：ＰＯＬＹＰＬＡＳＤＯＮＥ　ＩＮＦ−１０　１００部、脱イオン水２５０部、およびジエチレングリコール２００部の混合物を調製した。この混合物を、ローター／ステーター型ミキサーで１５分間混合し、次いで、加える場合にはＡＩＲＦＬＥＸ　４２６エマルジョン６７部およびＦＬＵＯＲＡＤ　ＦＣ−７５４　ＷＥＬＬ　ＳＴＩＭＵＬＡＴＩＯＮ　ＡＤＤＩＴＩＶＥ　５部を加えた。
【００７１】
実施例１
組成物Ａ　７０部、組成物Ｃ（結合剤としてＡＩＲＦＬＥＸ　４２６を使用して調製した）３０部、水２５部、およびＺＯＮＹＬ　ＦＳＮ　０．７部を含む混合物を調製した。
【００７２】
このインク受容体組成物を、＃２２　Ｍａｙｅｒロッド（Ｒ　Ｄ　Ｓｐｅｃｉａｌｔｉｅｓ　ｏｆ　Ｗｅｂｓｔｅｒ，Ｎｅｗ　Ｙｏｒｋ，ＵＳＡから入手可能；公称湿潤厚さ＝０．０５０ｍｍ）を使用してパスポート用紙（Ｊｏｎ．Ｅｎｓｃｈｅｄｅ　ｅｎ　Ｚｏｈｎｅｎ　Ｇｒａｆｉｓｈｅ　Ｉｎｒｉｃｈｔｉｎｇ　Ｂ．Ｖ．，Ｈａａｒｌｅｍ，Ｔｈｅ　Ｎｅｔｈｅｒｌａｎｄｓから市販されている）上に塗布し、続いて、１１０℃の炉内で乾燥させた。コーティングを通して、パスポート用紙（たとえば、プレ印刷パターン、透かし、紫外線蛍光発光繊維）における偽造防止対策を明らかに確認することができた。
【００７３】
次いで、顔料／染料配合インクジェットインク（ＭＩＳ　Ａｓｓｏｃｉａｔｅｓ　Ｉｎｃ．，Ｌａｋｅ　Ｏｒｉｏｎ，Ｍｉｃｈｉｇａｎ，ＵＳＡからのカートリッジＡＲＣ−Ｓ０２０１０８（黒）およびＡＲＣ−Ｓ０２００８９（カラー））を具備するＥＰＳＯＮ　ＳＴＹＬＵＳ　ＣＯＬＯＲ　８５０インクジェットプリンター（Ｕ　Ｓ　Ｅｐｓｏｎ，Ｉｎｃ．，Ｔｏｒｒａｎｃｅ，Ｃａｌｉｆｏｒｎｉａ，ＵＳＡ）を使用して、材料を画像化した。結果として得られた画像は、高いカラー密度および優れた線の鮮明さを示し、カラー間に、ブリーディングまたはフェザリングはなかった。
【００７４】
ＣＯＮＦＩＲＭ　１３０１セキュリティラミネート１枚をこの画像の上面に載せ、ＴＬＣ　Ｍｏｄｅｌ　６０６０Ｐパスポートラミネーターを使用し、約１１５℃の界面温度で、この構造体を貼り合せた。このような構造体を数個作成した。
【００７５】
周囲条件で、ラミネートを画像から分離しようとしたとき、パスポート用紙が裂け、紙、コーティング、およびラミネートの間の界面接着力は、紙の内部強度より大きいことを示した。
【００７６】
層状サンプル１枚を、６６℃／相対湿度９８％、３２℃／相対湿度９０％、および６６℃／周囲湿度の各環境に１１日間入れた。様々な環境条件で、画質は著しく変化しなかった。３２℃／相対湿度９０％で、ラミネートを画像から引き離そうとするためには、かなりの力を要し、そうしたとき、紙もラミネートも再使用できないように、印刷画像が（画像の一部をラミネート上に、残りの部分を紙上に残して）裂けた。
【００７７】
実施例２
組成物Ａ　６５部および組成物Ｃ　３５部を使用したこと以外は、実施例１の場合と同様に、インク受容体組成物を調製した。このインク受容体組成物を、実施例１の場合と同様に、塗布し、印刷し、薄層で覆った。塗布後、実施例１の場合と同様に、パスポート用紙における偽造防止対策が、コーティングを通して容易に確認された。印刷後の画質は、実施例１のそれと類似していた。
【００７８】
周囲条件で、ラミネートを画像から分離しようとしたとき、パスポート用紙が裂け、紙、コーティング、およびラミネートの間の界面接着力は、紙の内部強度より大きいことを示した。
【００７９】
層状サンプル１枚を、６６℃／相対湿度９８％、３２℃／相対湿度９０％、および６６℃／周囲湿度の各環境に１１日間入れた。
【００８０】
様々な環境条件で、画質は著しく変化しなかった。３２℃／相対湿度９０％で、ラミネートを画像から引き離そうとするためには、実施例１の場合と同様の力を要し、そうしたとき、紙もラミネートも再使用できないように、印刷画像が（画像の一部をラミネート上に、残りの部分を紙上に残して）裂けた。
【００８１】
実施例３
組成物Ａ　７５部および組成物Ｃ　２５部を使用したこと以外は、実施例１の通りに、インク受容体組成物を調製した。このインク受容体組成物を、実施例１の場合と同様に、塗布し、印刷し、薄層で覆った。塗布後、実施例１の通りに、パスポート用紙における偽造防止対策が、コーティングを通して容易に確認された。印刷後の画質は、実施例１のそれと類似していた。
【００８２】
周囲条件で、ラミネートを画像から分離しようとしたとき、パスポート用紙が裂け、紙、コーティング、およびラミネートの間の界面接着力は、紙の内部強度より大きいことを示した。
【００８３】
層状サンプル１枚を、６６℃／相対湿度９８％、３２℃／相対湿度９０％、および６６℃／周囲湿度の各環境に１１日間入れた。
【００８４】
様々な環境条件で、画質は著しく変化しなかった。３２℃／相対湿度９０％で、ラミネートを画像から引き離そうとするためには、実施例１の場合より僅かに少ない力を要し、そうしたとき、紙もラミネートも再使用できないように、印刷画像が（画像の一部をラミネート上に、残りの部分を紙上に残して）裂けた。
【００８５】
実施例４
組成物Ｃで使用した結合剤がＶＹＣＡＲ　４６０Ｘ４６であったこと以外は、実施例１の通りに、インク受容体組成物を調製した。このインク受容体組成物を、実施例１の場合と同様に、塗布し、印刷し、薄層で覆った。塗布後、実施例１の通りに、パスポート用紙における偽造防止対策が、コーティングを通して容易に確認された。印刷後の画質は、実施例１のそれと類似していた。
【００８６】
周囲条件で、ラミネートを画像から分離しようとしたとき、かなりの力を要し、そうしたとき、紙もラミネートも再使用できないように、印刷画像が（画像の一部をラミネート上に、残りの部分を紙上に残して）裂けた。
【００８７】
層状サンプル１枚を、３２℃／相対湿度９０％の環境に４日間入れた。この環境条件で、画質は著しく変化しなかった。３２℃／相対湿度９０％で、ラミネートを画像から引き離そうとするためには、実施例１の場合より僅かに少ない力を要し、そうしたとき、紙もラミネートも再使用できないように、印刷画像が（画像の一部をラミネート上に、残りの部分を紙上に残して）裂けた。
【００８８】
実施例５
組成物Ｃで使用した結合剤がＨＹＣＡＲ　２６０８４であったこと以外は、実施例１の場合と同様に、インク受容体組成物を調製した。このインク受容体組成物を、実施例１の場合と同様に、塗布し、印刷し、薄層で覆った。塗布後、実施例１の場合と同様に、パスポート用紙における偽造防止対策が、コーティングを通して容易に確認された。印刷後の画質は、実施例１のそれと類似していた。
【００８９】
周囲条件で、ラミネートを画像から分離しようとしたとき、実施例４の場合と同様の力を要し、そうしたとき、紙もラミネートも再使用できないように、印刷画像が（画像の一部をラミネート上に、残りの部分を紙上に残して）裂けた。
【００９０】
層状サンプル１枚を、３２℃／相対湿度９０％の環境に４日間入れた。この環境条件で、画質は著しく変化しなかった。３２℃／相対湿度９０％で、ラミネートを画像から引き離そうとするためには、実施例４の場合と同様の力を要し、そうしたとき、紙もラミネートも再使用できないように、印刷画像が（画像の一部をラミネート上に、残りの部分を紙上に残して）裂けた。
【００９１】
実施例６
組成物Ｃで使用した結合剤がＲＨＯＰＬＥＸ　Ｂ−６０ＡとＲＨＯＰＬＥＸ　ＡＣ−１２３０Ｍとの８０：２０配合物（固形分ベースで）であったこと以外は、実施例１の場合と同様に、インク受容体組成物を調製した。このインク受容体組成物を、実施例１の場合と同様に、塗布し、印刷し、薄層で覆った。塗布後、実施例１の場合と同様に、パスポート用紙における偽造防止対策が、コーティングを通して容易に確認された。印刷後の画質は、実施例１のそれと類似していた。
【００９２】
周囲条件で、ラミネートを画像から引き離そうとしたとき、実施例４の場合より僅かに少ない力を要し、そうしたとき、紙もラミネートも再使用できないように、印刷画像が（画像の一部をラミネート上に、残りの部分を紙上に残して）裂けた。
【００９３】
層状サンプル１枚を、３２℃／相対湿度９０％の環境に４日間入れた。この環境条件で、画質は著しく変化しなかった。３２℃／相対湿度９０％で、ラミネートを画像から引き離そうとするためには、実施例４の場合より僅かに少ない力を要し、そうしたとき、紙もラミネートも再使用できないように、印刷画像が（画像の一部をラミネート上に、残りの部分を紙上に残して）裂けた。
【００９４】
実施例７
インク受容体組成物と同様に、組成物Ｂを調製した。＃１４　Ｍａｙｅｒロッド（公称湿潤厚さ＝０．０３２ｍｍ）を使用したこと以外は、実施例１の場合と同様に、このインク受容体組成物を塗布した。実施例１の場合と同様に、塗布した紙に印刷し、薄層で覆った。塗布後、実施例１の場合と同様に、パスポート用紙における偽造防止対策が、コーティングを通して容易に確認された。印刷後の画質は、実施例１のそれと類似していた。周囲条件で、ラミネートを画像から引き離そうとしたとき、パスポート用紙が裂け、紙、コーティング、およびラミネートの間の界面接着力は、紙の内部強度より大きいことを示した。
【００９５】
実施例８
ＬＵＶＩＣＲＯＳＳ　ＶＩ−Ｍ　２０部、イソプロピルアルコール６０部、および水２０部を含む混合物を調製した。このインク受容体組成物を、実施例７の場合と同様に、塗布し、印刷し、薄層で覆った。塗布後、実施例１の場合と同様に、パスポート用紙における偽造防止対策が、コーティングを通して容易に確認された。印刷後の画質は、実施例１のそれと類似していた。周囲条件で、ラミネートを画像から引き離そうとしたとき、パスポート用紙が裂け、紙、コーティング、およびラミネートの間の界面接着力は、紙の内部強度より大きいことを示した。
【００９６】
実施例９
１５７メッシュスクリーン（６１スレッド／ｃｍ）を使用して、インク受容体組成物Ｄを、１０ポイント１１０ポンド紙（Ｉｎｔｅｒｎａｔｉｏｎａｌ　ＰａｐｅｒからのＳｐｒｉｎｇｈｉｌｌ紙）上にスクリーン印刷した。塗布した材料を、１００℃の炉内で乾燥させた。次いで、実施例１の場合と同様、ＥＰＳＯＮ　ＳＴＹＬＵＳ　ＣＯＬＯＲ　８５０インクジェットプリンター（Ｕ　Ｓ　Ｅｐｓｏｎ，Ｉｎｃ．，Ｔｏｒｒａｎｃｅ，Ｃａｌｉｆｏｒｎｉａ，ＵＳＡ）を使用して、乾燥した材料に印刷した。結果として得られた画像は、高いカラー密度および優れた線の鮮明さを示し、カラー間に、ブリーディングまたはフェザリングはなかった。ＣＯＮＦＩＲＭ　１３０１セキュリティラミネート１枚をこの画像の上面に載せ、ＴＬＣ　Ｍｏｄｅｌ　６０６０Ｐパスポートラミネーターを使用し、約１３８℃の界面温度で、この構造体を貼り合せた。周囲条件で、ラミネートを画像から引き離そうとしたとき、この紙が裂け、紙、コーティング、およびラミネートの間の界面接着力は、紙の内部強度より大きいことを示した。
【００９７】
実施例１０
２３０メッシュスクリーン（９０スレッド／ｃｍ）を使用して、実施例９を繰返した。画質およびラミネート接着力は、実施例９の場合に確認されたものと類似していた。
【００９８】
実施例１１
ノッチ−バー・コーターを使用して、２ミル（０．０５１ｍｍ）の間隙で、インク受容組成物を紙に塗布したこと以外は、実施例９を繰返した。画質およびラミネート接着力は、実施例９の場合に確認されたものと類似していた。
【００９９】
実施例１２
１１０メッシュスクリーン（４３スレッド／ｃｍ）を使用して、インク受容体組成物Ｄを、ＣＯＮＦＩＲＭ　１３０１セキュリティラミネートの接着剤側にスクリーン印刷した。塗布した材料を１００℃で乾燥させた。次いで、実施例１の場合と同様、ＥＰＳＯＮ　ＳＴＹＬＵＳ　ＣＯＬＯＲ　８５０インクジェットプリンターを使用して印刷した（逆画像）。結果として得られた画像は、高いカラー密度および良好な線の鮮明さを示し、カラー間に、非常に軽度のブリーディング／フェザリングが認められた。１０ポイント１１０ポンド紙（Ｉｎｔｅｒｎａｔｉｏｎａｌ　ＰａｐｅｒからのＳｐｒｉｎｇｈｉｌｌ紙）１枚をこの画像の上面に載せ、ＴＬＣ　Ｍｏｄｅｌ　６０６０Ｐパスポートラミネーターを使用し、約１３８℃の界面温度で、この構造体を貼り合せた。貼り合せた後、画質は変わらず、また、セキュリティラミネートを通して、画像を容易に確認することができた。周囲条件で、ラミネートを画像から引き離そうとしたとき、この紙が裂け、紙、コーティング、およびラミネートの間の界面接着力は、紙の内部強度より大きいことを示した。貼り合せた構造体１片を、約１時間、水中に入れておいた。ラミネートを画像から引き離そうとしたとき、ラミネート接着剤が紙繊維で未だ完全に覆われたまま、紙が裂けた。
【０１００】
実施例１３
１５７メッシュスクリーンを使用して、実施例１２を繰返した。画像は、高いカラー密度と、実施例１２の場合より僅かに多いブリーディング／フェザリングとを示した。紙に貼り合せた後、周囲条件における紙とセキュリティラミネートとの間の接着力は、実施例１２の場合に確認されたものと類似していた。貼り合せた構造体１片を、約１時間、水中に入れておいた。ラミネートを画像から引き離そうとしたとき、ラミネート接着剤が紙繊維でほとんど（実施例１２の場合より少ない）覆われたまま、紙が裂けた。
【０１０１】
実施例１４
２３０メッシュスクリーンを使用して、実施例１２を繰返した。画像は、高いカラー密度と、実施例１３の場合より僅かに多いブリーディング／フェザリングとを示した。紙に貼り合せた後、周囲条件における紙とセキュリティラミネートとの間の接着力は、実施例１２の場合に確認されたものと類似していた。貼り合せた構造体１片を、約１時間、水中に入れておいた。ラミネートを画像から引き離そうとしたとき、一部の（実施例１３の場合より少ない）紙繊維との貼り合わせ接着剤がまだ付着したまま、紙が僅かに裂けた。
【０１０２】
実施例１５（比較用）
ノッチ−バーコーターを使用して、２ミル（０．０５１ｍｍ）間隙で、インク受容組成物を、ＣＯＮＦＩＲＭ　１３０１セキュリティラミネートの接着剤側に塗布したこと以外は、実施例１２を繰返した。貼り合せた後、中程度の力で、紙をラミネートから分離することができ、紙、コーティング、およびラミネートの間の界面接着力は、紙の内部強度より少ないことを示した。
【０１０３】
このように、本発明の好ましい実施形態について述べてきたが、本明細書に添付のクレームの範囲内で、また別の実施形態を作って使用できることを、当業者は、容易に理解するであろう。本明細書に含まれる本発明の多数の利点を、前述の説明で述べてきた。しかし、この開示内容は、多くの点で、例証に過ぎないことが理解されるであろう。細部にわたって、特に、構成要素の形状、サイズ、および配置に関して、本発明の範囲を超えることなく、変更を行うことが可能である。本発明の範囲は、もちろん、添付のクレームが表現されている言語で規定される。
【図面の簡単な説明】
【図１】本発明の代表的な実施形態による多層構造の断面図である。
【図２】本発明のさらなる代表的な実施形態による多層構造の断面図である。
【図３】本発明の代表的な実施形態によるアセンブリの分解組立断面図である。
【図４】本発明の代表的な実施形態によるさらなるアセンブリの分解組立断面図である。
【国際公開パンフレット】
2004503410.tif 000002
2004503410.tif 000003
2004503410.tif 000004
2004503410.tif 000005
2004503410.tif 000006
2004503410.tif 000007
2004503410.tif 000008
2004503410.tif 000009
2004503410.tif 000010
2004503410.tif 000011
2004503410.tif 000012
2004503410.tif 000013
2004503410.tif 000014
2004503410.tif 000015
2004503410.tif 000016
2004503410.tif 000017
2004503410.tif 000018
2004503410.tif 000019
2004503410.tif 000020
2004503410.tif 000021
2004503410.tif 000022
2004503410.tif 000023
2004503410.tif 000024
2004503410.tif 000025
2004503410.tif 000026
2004503410.tif 000027
2004503410.tif 000028
2004503410.tif 000029
2004503410.tif 000030
2004503410.tif 000031
2004503410.tif 000032
2004503410.tif 000033
2004503410.tif 000034
2004503410.tif 000035
2004503410.tif 000036
2004503410.tif 000037
2004503410.tif 000038
2004503410.tif 000039
2004503410.tif 000040
【国際調査報告】
2004503410.tif 000041
2004503410.tif 000042